본 발명 의 도전 성 폴리프로필렌 계 수지 조성물 은 상온 질소 분위기 에서 헨셀 믹서 에서 500 rpm 조건 으로 1 ~ 4 분 , 1 , 500 rpm 조건 에서 1 ~ 4 분 등 총 2 ~ 8 분 동안 충분히 혼합 한 후 , 가공 온도 는 160 ~ 200 ℃, 바람직 하 게 는 180 ~ 220 ℃ 로 L / D 가 20 이상 인 단축 압출기 , 다축 압출기 , 니더 또는 벤 버리 믹서 등 을 이용 하 여 제조 할 수 있 다 .